(57)【要約】【課題】耐熱性、耐薬品性を有するとともに、良好な機械的強度および寸法安定性を有するＰＰＳ短繊維とＰＰＳ短繊維布帛を提供すること。【解決手段】引張強度が４．０ｃＮ／ｄｔｅｘ以上、引張荷重１．０ｃＮ／ｄｔｅｘにおける伸度が１０％以下、捲縮度が１２％以上であることを特徴とするポリフェニレンサルファイド短繊維であり、また、少なくとも５０重量％以上が該ポリフェニレンサルファイド短繊維からなることを特徴とするポリフェニレンサルファイド短繊維布帛。【選択図】  なし【特許請求の範囲】
【請求項１】
引張強度が４．０ｃＮ／ｄｔｅｘ以上、引張荷重１．０ｃＮ／ｄｔｅｘにおける伸度が１０％以下、捲縮度が１２％以上であることを特徴とするポリフェニレンサルファイド短繊維。
【請求項２】
少なくとも５０重量％以上が請求項１記載のポリフェニレンサルファイド短繊維からなることを特徴とするポリフェニレンサルファイド短繊維布帛。
【発明の詳細な説明】
【０００１】
【発明の属する技術分野】
本発明は、耐熱性、耐薬品性を有するポリフェニレンサルファイド（以下、ＰＰＳと略す）短繊維に関する。更に詳しくは良好な機械的強度および寸法安定性を有するＰＰＳ繊維およびそれからなる布帛に関する。
【０００２】
【従来の技術】
ＰＰＳ重合体よりなる繊維は、ＰＰＳ素材特有の耐熱性、耐薬品性、難燃性などに優れており、従来からこの特徴を利用した各種フィルター、電気絶縁材、抄紙カンバス、電池セパレーターなどの用途への利用が期待されている。
【０００３】
例えば廃ガス集塵用のバグフィルター等の各種産業用フィルター濾布には、ＰＰＳ素材が広く用いられている。該フィルター濾布は、濾布にて廃ガス中のダストを捕集し、ダストを含まない廃ガスを外へと排気するための設備であるが、目詰まりしないというこの濾布の長寿命化が常に望まれている。
【０００４】
一方で、濾布の長寿命化を図るためには、付着したダストを効率的に濾布から離脱させることで、濾布の目詰まりを抑制する必要がある。例えばバグフィルターの濾布が目詰まりを起こすと、焼却設備からの廃ガスの排気ができなくなるので焼却設備を停止させて、該濾布の交換しなければならない。つまり、バグフィルター濾布が目詰まりする前に、ダストを効率的に払い落とすことで、バグフィルター濾布の長寿命化が図れ、焼却設備の長期連続運転が可能となる。
【０００５】
バグフィルター濾布に付着したダストを効率的に離脱させる手段として、パルスジェット方式がある（特許文献１、２）。該パルスジェット方式とは、バグフィルター濾布に、エアーを吹き付けて振動させ、表面に付着したダストを払い落とす方式であり、バグフィルター濾布表面に付着したダストが蓄積されないうちに、フィルター濾布表面にエアーを吹き付けて、ダストを払い落とす方法である。
【０００６】
このように、パルスジェットで、バグフィルター濾布表面に定期的に、エアー圧による外力が加えることで、ダストの払い落としは可能となるが、当然ながら、定期的に加えられる外力に対し、該濾布の機械的強度、寸法安定性が不十分な場合、該濾布が破断し、バグフィルター濾布の機能を果たせなくなる。
【０００７】
従来、バグフィルター濾布などに用いられるＰＰＳ繊維の機械的強度、寸法安定性を向上させるために、さまざまな提案がなされている。
【０００８】
例えば、耐熱、耐薬品性に優れる素材であるＰＰＳを溶融紡糸した後、ＰＰＳの融点以下で２〜７倍に延伸し、次いで、ＰＰＳの融点以上の温度で処理することにより、良好な引張強度、結節強度および引掛強度を有するとともに、耐屈曲摩擦性および耐屈曲疲労性に優れたＰＰＳ繊維とその製造方法に関する発明が開示されている（特許文献３）。
【０００９】
また、高捲縮性および低収縮性を有するポリアリーレンサルファイド繊維からなる不織布に関する発明が開示されている（特許文献４）。
【００１０】
しかしながら、これらの公知技術による方法で得られたＰＰＳ繊維の機械的強度、及び寸法安定性も充分なものではなかった。
【００１１】
【特許文献１】特開平８−１０３６１７号公報
【００１２】
【特許文献２】特開平９−２４８４１３号公報
【００１３】
【特許文献３】特開平４−２２２２１７号公報
【００１４】
【特許文献４】特許第２７６４９１１号公報
【００１５】
【発明が解決しようとする課題】
本発明は、耐熱性、耐薬品性を有すると供に、良好な機械的強度、および寸法安定性を有するＰＰＳ短繊維およびそれからなる布帛を提供することにある。
【００１６】
【課題を解決するための手段】
上述した目的を達成するために、本発明は次の構成を有する。
【００１７】
すなわち、本発明のポリフェニレンサルファイド短繊維は、引張強度が４．０ｃＮ／ｄｔｅｘ以上、引張荷重１．０ｃＮ／ｄｔｅｘにおける伸度が１０％以下、捲縮度が１２％以上であることを特徴とするものである。
である。
【００１８】
また、本発明のポリフェニレンサルファイド布帛は、引張強度が４．０ｃＮ／ｄｔｅｘ以上、引張荷重１．０ｃＮ／ｄｔｅｘにおける伸度が１０％以下、捲縮度が１２％以上であるポリフェニレンサルファイド短繊維を、少なくとも５０重量％以上含むことを特徴とするものである。
【００１９】
【発明の実施の形態】
以下、本発明のポリフェニレンサルファイド短繊維およびそれからなる布帛について詳細に説明する。
【００２０】
本発明においてＰＰＳとは、繰り返し単位としてｐ−フェニレンスルフィド単位やｍ−フェニレンスルフィド単位などのフェニレンスルフィド単位を含有するポリマーを意味する。ＰＰＳは、ホモポリマーまたはｐ−フェニレンスルフィド単位とｍ−フェニレンスルフィド単位の両者を有する共重合体であってもよく、また本発明の主旨を逸脱しない限り、他の芳香族スルフィドとの共重合体あるいは混合物であっても構わない。
【００２１】
また、ＰＰＳ重合体は、重量平均分子量が４００００〜６００００であることが望ましい。重量平均分子量が４００００未満のＰＰＳ重合体を用いて溶融紡糸した場合、紡糸張力が低く、紡糸時に糸切れが多発し、紡糸工程が著しく悪くなる。また、得られたＰＰＳ短繊維も力学的特性の劣ったものになる。一方、重量平均分子量が６００００を超えるＰＰＳ重合体を用いると溶融紡糸に溶液の粘度が高くなり、紡糸設備を特殊な高耐圧仕様にしなければならず、製造設備費用の高騰を招くことになる。
【００２２】
本発明にかかるＰＰＳ短繊維の引張強度は４．０ｃＮ／ｄｔｅｘ以上でなければならない。繊維の引張強度特性は、該繊維を用いた布帛の強度、寸法安定性に直接寄与しており、引張強度が低いと、該布帛の強度、寸法安定性も低下する。
【００２３】
引張強度は高い程好ましいが、高強度を得るためには、ＰＰＳの重合度を高めたり、延伸工程での延伸倍率を高める必要があり、製造工程を不安定にさせたり、前記の通り紡糸設備を特殊な高耐圧仕様にしなければならず、製造設備費用の高騰を招くことにもなる。引張強度を４．０ｃＮ／ｄｔｅｘ以上にするには重量平均分子量が５００００のＰＰＳ重合体を延伸温度９０〜９８℃の温度で３．０〜４．０倍の倍率で延伸することで可能となる。ＰＰＳ短繊維の引張強度は４．０ｃＮ／ｄｔｅｘ〜７．０ｃＮ／ｄｔｅｘ、好ましくは４．３ｃＮ／ｄｔｅｘ〜６．０ｃＮ／ｄｔｅｘである。
【００２４】
本発明者らは、パルスジェットなどの外力（低応力）に対し、布帛の良好な機械的強度、および寸法安定性を有するには、該布帛を構成する短繊維の低応力下での伸度が低い方が優れることを見出した。すなわち、布帛の構成するＰＰＳ短繊維の引張荷重１．０ｃＮ／ｄｔｅｘ（低応力）における伸度が１０％以下でなければならない。低応力での伸度を下げるには、ＰＰＳ短繊維製造において、延伸温度９０〜９８℃で３．０〜４．０倍に延伸に、次いで１３０〜１５０℃で緊張熱処理し、引き続き実質的に機械的な緊張を加えずに１１０〜１３０℃で弛緩処理を施すことで可能となる。
【００２５】
本発明にかかるＰＰＳ短繊維の捲縮度は１２％以上でなければならず、より好ましくは１３％以上である。捲縮度が１２％未満だと、該短繊維を用いた不織布の繊維間の交絡が充分に行われず、機械強度が低くなる。捲縮度を１２％以上にすらためには、ＰＰＳ短繊維製造において、延伸工程後に１５０℃以下で緊張熱処理し、引き続き実質的に機械的な緊張を加えずに１１０〜１３０℃で弛緩処理を施すことで可能となる。緊張熱処理温度が１５０℃より高いと、捲縮付与性が低下し、捲縮度が低下する。また、弛緩熱処理温度を１３０℃以上にすると、捲縮がヘタリを生じ、捲縮度が低下する。
【００２６】
本発明にかかるＰＰＳ短繊維よりなる布帛は、少なくとも５０重量％以上が該ＰＰＳ短繊維より構成されなければならない。該ＰＰＳ短繊維の構成比率が５０重量％未満では、該布帛の低応力に対する機械的強度、寸法安定性は不十分となる。本発明の布帛の該ＰＰＳ短繊維の構成比率は好ましくは、７０重量％以上、より好ましくは８０重量％以上である。最も効果的なのは実質的に１００重量％のものである。
【００２７】
布帛としては、その形態は特に限定されることはないが、不織布、織物、編物がある。その形態は適宜、該布帛の用途に従って定められれば良い。
【００２８】
特に前述した各種フィルター、電気絶縁体、抄紙カンバス、電池セパレーターなどの用途においては不織布状のものが好適に用いられる。
【００２９】
【実施例】
以下、実施例を用いて本発明を詳細に説明する。
【００３０】
なお、本発明で定義する各特性値は以下の方法で求めた。
（１）引張荷重１．０ｃＮ／ｄｔｅｘにおける伸度
ＪＩＳ  Ｌ−１０１５−７．１１の方法に準じて、荷重−伸度曲線を描き、該図から、引張荷重１．０ｃＮ／ｄｔｅｘにおける伸度を読みとった。試験回数は３０回とし、その平均値を求めた。
（２）引張強度
ＪＩＳ  Ｌ−１０１５−７．７の方法に準じて測定した。
（２）捲縮数
ＪＩＳ  Ｌ−１０１５−７．１２の方法に準じて測定した。
（３）模擬パルスジェットテスト
ノズル径５ｍｍ、ノズル長２００ｍｍ、ノズル先端〜フエルト距離５０ｍｍのノズルより、元圧１．０ｋｇ／ｃｍ２  のエアーを間欠的に１００回吹き出させ、フェルトの状態を確認した。
実施例１、比較例１、２
重量平均分子量が５００００のＰＰＳ重合体を紡糸温度３２０℃で、丸形状の吐出孔を有する紡糸口金（孔数７０８）から３５０ｇ／分で吐出し、引取速度８００ｍ／分で紡糸を行った。次に、得られた未延伸糸を集束して糸条束とし、延伸温度９８℃、延伸速度８０ｍ／ｍｉｎで３．２〜３．５倍に延伸し、次いで表１の温度で、緊張熱処理および弛緩熱処理を行った。なお、弛緩熱処理とは、繊維にローラー等による機械的な緊張を加えないことを意味する。得られた糸条束を、５１ｍｍに切断して、ＰＰＳ短繊維を得た。
【００３１】
得られた、ＰＰＳ短繊維を開綿後、針密度１５０本／ｃｍ２  、針深さ１４ｍｍの条件で、ニードルパンチ加工を行い、目付１００ｇ／ｍ２  、厚み０．８ｍｍの該ＰＰＳ短繊維のみからなるフエルト（布帛）を製作し、耐パルスジェット性テストを行った。結果を表１に示す。
【００３２】
【表１】
2004263332.tif 000002
【００３３】
実施例１と比較例１から確認できるように、短繊維の初期引張強度１．０ｃＮ／ｄｔｅｘにおける伸度を１０％以下にすることで、布帛の耐パルスジェット性テストでのフェルトの変形および一部の破断を抑制することができた。
【００３４】
実施例１と比較例２から確認できるように、捲縮度を１２％以上にすることで、布帛の耐パルスジェット性テストでのフェルトが目開および一部の破断を抑制することができた。
【００３５】
【発明の効果】
本発明によれば、耐熱性、耐薬品性を有するとともに、良好な機械的強度、および寸法安定性を有するＰＰＳ短繊維を提供することができる。